(57)【特許請求の範囲】
【請求項１】
鱗片状粉体表面が複合金属酸化物で被覆され、前記複合金属酸化物を構成する金属種がチタン、ニッケル及び他の第三金属成分からなり、前記第三金属成分がＫであり、リンを含まず、且つ、鱗片状粉体を被覆している複合金属酸化物を構成しているチタン、ニッケル及び第三金属成分の割合が、前記複合金属酸化物中の全金属量に対して、チタンの割合が４５〜９０重量％、ニッケルの割合が９〜３０重量％、第三金属成分の割合が１〜２５重量％の範囲内にあることを特徴とする黄色系鱗片状粉体。
【請求項２】
請求項１記載の黄色系鱗片状粉体において、該黄色系鱗片状粉体のＸ線回折図中に、前記複合金属酸化物を構成している金属種それぞれの単独の酸化物でない、前記金属種の複合金属酸化物の回折ピークが検出されることを特徴とする黄色系鱗片状粉体。
【請求項３】
請求項１又は２記載の黄色系鱗片状粉体において、基盤となる鱗片状粉体として干渉色を有する二酸化チタン被覆雲母を用い、該二酸化チタン被覆雲母中のチタンと、ニッケル及び第三金属成分が複合化して複合金属酸化物を形成している黄色系鱗片状粉体であり、且つ基盤として用いた二酸化チタン被覆雲母の干渉色を呈することを特徴とする黄色系鱗片状粉体。
【発明の詳細な説明】
【０００１】
【発明の属する技術分野】
本発明は、黄色系鱗片状粉体、特にその色調及び安定性等の改良に関する。
【０００２】
【従来の技術】
広い工業分野において、従来より用いられている黄色系顔料として、雲母の表面を二酸化チタンで被覆した雲母チタンや、雲母、タルク、カオリン、アルミ箔、あるいは雲母チタンのような鱗片状粉体に、酸化鉄やハンザイエロー、パーマネントイエロー、ベンチジンイエローなどの無機あるいは有機着色顔料を添加又は被覆したものがある。
【０００３】
【発明が解決しようとする課題】
このなかで、雲母表面を二酸化チタンで被覆した黄色の干渉色を呈する雲母チタン系顔料（例えば、独メルク社から市販されているIriodinなど）は、安定性や安全性は良好であるものの、その外観色は基本的には白色で、黄色系の外観色は発揮されない。
【０００４】
そこで、黄色系の外観色を得るために、黄色系の着色顔料を添加ないし被覆した鱗片状粉体が用いられているが、このような黄色系鱗片状粉体の安全性、安定性、耐光性、耐候性、耐酸性、耐アルカリ性、耐溶媒性、耐熱性などの顔料特性は鱗片状粉体に添加あるいは被覆している着色顔料の性質に負うところが大きく、従来の黄色系鱗片状粉体ではこれらの特性において十分満足できるものはなかった。例えば、有機系着色顔料を添加した場合、例えばハンザイエローを添加した黄色雲母チタン系顔料は酸性溶液中で赤色に変色し、ベンチジンイエローを添加した黄色雲母チタン系顔料は熱によって褪色あるいは溶媒中で色別れを起こすなど種々の欠点を有していた。また、これら有機系顔料は安全性の面からも好ましくないものであった。
【０００５】
一方、酸化鉄のような無機系着色顔料を雲母チタン等に被覆した場合、安全性や耐光性などは優れているものの、耐酸性において問題があった。また、酸化鉄を被覆したものは酸化鉄の屈折率が高いため光沢が強すぎて黄色というよりは金色に発色してしまい、また、光沢度の調整も容易でないため強い光沢を嫌う用途には使用することができず、使用範囲が限られていた。
本発明はこのような従来技術の課題に鑑み成されたものであり、その目的は、黄色系の良好な外観色を有し、光沢度の調整も容易にでき、且つ安全性や耐光性、耐酸性、耐アルカリ性、耐熱性分散安定性などの顔料特性に優れる黄色系鱗片状粉体を提供することにある。
【０００６】
【課題を解決するための手段】
本発明者らは前記目的を達成するため鋭意検討を行った結果、鱗片状粉体の表面をチタン及びニッケル及びカリウムからなる複合金属酸化物で被覆することにより、明度、彩度が高く、光沢度の調整が容易で、且つ諸顔料特性にも優れる黄色系鱗片状粉体が得られることを見出した。
【０００７】
すなわち、本発明の請求項１に記載の黄色系鱗片状粉体は、鱗片状粉体表面が複合金属酸化物で被覆され、前記複合金属酸化物を構成する金属種がチタン、ニッケル及び他の第三金属成分からなり、前記第三金属成分がＫであり、リンを含まず、且つ、鱗片状粉体を被覆している複合金属酸化物を構成しているチタン、ニッケル及び第三金属成分の割合が、前記複合金属酸化物中の全金属量に対して、チタンの割合が４５〜９０重量％、ニッケルの割合が９〜３０重量％、第三金属成分の割合が１〜２５重量％の範囲内にあることを特徴とする。
【０００８】
【０００９】
本発明の請求項２に記載の黄色系鱗片状粉体は、請求項１記載の黄色系鱗片状粉体において、該黄色系鱗片状粉体のＸ線回折図中に、前記複合金属酸化物を構成している金属種それぞれの単独の酸化物でない、前記金属種の複合金属酸化物の回折ピークが検出されることを特徴とする。
【００１０】
本発明の請求項３に記載の黄色系鱗片状粉体は、請求項１又は２に記載の黄色系鱗片状粉体において、基盤となる鱗片状粉体として干渉色を有する二酸化チタン被覆雲母を用い、該二酸化チタン被覆雲母中のチタンと、ニッケルもしくはニッケル及び第三金属成分が複合化して複合金属酸化物を形成している黄色系鱗片状粉体であり、且つ基盤として用いた二酸化チタン被覆雲母の干渉色を呈することを特徴とする。
【００１１】
【本発明の実施の形態】
以下、本発明の実施の形態について詳述する。
本発明で使用する鱗片状粉体は、例えば、白雲母、黒雲母、金雲母、合成雲母、カオリン、タルク、板状シリカ、板状アルミナ、アルミニウム箔、ステンレス箔、二酸化チタン被覆雲母等が挙げられるが、特にこれらに限定されるものではない。
そして、前記鱗片状粉体の粒子径に特に制限はないが、化粧品顔料や、一般工業用原料として利用する場合には粒子径１〜５０μｍ程度の粒子径が好ましく、できるだけ扁平なものが美しい色調が発揮されやすいため好ましい。
【００１２】
本発明において前記鱗片状粉体は複合金属酸化物で被覆され、前記複合金属酸化物を構成する金属種としてチタン及びニッケル及び第三金属としてカリウムを必須とする。
【００１３】
本発明に係る黄色燐片状粉体は、鱗片状粉体をチタン及びニッケル及びカリウムからなる複合金属酸化合物で被覆することにより、良好な黄色系の外観色を呈し、且つ顔料としての安定性に優れるという特徴を有する。そして、前記のような第三金属成分がチタン及びニッケルとともに複合金属酸化物を形成し、鱗片状粉体を被覆している場合には、第三金属成分が複合化していない場合に比べて高彩度のものが得られる。さらに、本発明の黄色系鱗片状粉体は鱗片状粉体を被覆する複合金属酸化物を構成している金属の割合を調整することによって、光沢度を容易に調整することができる。
【００１４】
なお、本発明に係る黄色鱗片状粉体において黄色とは、肉眼で黄色に見えることはもちろんであるが、MUNCELL表示系における色相（Ｈ）で、６．５Ｙ〜５．０ＧＹの範囲にあるものをいう。
【００１５】
本発明の黄色系鱗片状粉体においては少なくともチタン及びニッケルが複合金属酸化物を形成して鱗片状粉体を被覆していることが必要であり、単に鱗片状粉体がチタン酸化物及びニッケル酸化物で被覆されているだけでは本発明の効果を得ることができない。すなわち、鱗片状粉体表面がチタン酸化物で被覆され、さらに該チタン酸化物被覆鱗片状粉体の表面がニッケル酸化物で被覆されたような粉体や、逆に鱗片状粉体表面がニッケル酸化物で被覆され、さらに該ニッケル酸化物被覆鱗片状粉体の表面がチタン酸化物で被覆されたような粉体では、黄色系の発色は得られず、また、顔料特性も複合金属酸化物で被覆した場合に比べて劣る。
【００１６】
なお、本発明における複合金属酸化物は、本発明に係る黄色鱗片状粉体のＸ線回折図中において該複合金属酸化物を構成している金属種それぞれの単独の酸化物のピークではない、別の回折ピークとして検出される。
【００１７】
また、本発明の黄色系鱗片状粉体は、基盤となる鱗片状粉体を被覆する金属酸化物を構成する金属種の各金属成分の割合は複合金属酸化物中の金属全量に対して、チタンが４５〜９０重量％、ニッケルが９〜３０重量％、第三金属成分が１〜２５重量％の範囲であり、好ましくはチタンが５０〜８０重量％、ニッケルが１２〜２６重量％、第三金属成分が８〜２４重量％の範囲である。チタンの割合が４５重量％より少ないと黄色の色調は彩度が著しく低くなり、また、９０重量％を超える場合には黄色の発色がほとんど認められなくなる。また、第三金属成分によって色調、光沢度等を調整しようとする場合には、第三金属成分の割合は１重量％以上を要するが、２５重量％を超えて配合してもそれに見合う調整能力は発揮されず、かえって色調や光沢度に悪影響を及ぼすことがある。
【００１８】
本発明に係る黄色系鱗片状粉体の製造方法は、本発明の効果が得られれば特に限定されず、種々の方法をとることができる。例えば、一つの方法としては、予め中和法あるいは加水分解法によって鱗片状粉体表面を含水酸化チタンあるいは二酸化チタンで被覆して、含水チタン又は二酸化チタン被覆鱗片状粉体を得、これをニッケルの酸化物、塩酸塩、炭酸塩、硝酸塩、水酸化物、アンモニウム塩、有機酸塩等の一種又は二種以上と混合し、該混合粉末を真空中あるいは大気中で５００〜１０００℃、好ましくは７００〜９００℃の温度で焼成すれば、チタン及びニッケルの複合金属酸化物で被覆された黄色系鱗片状粉体を得ることができる。
【００１９】
なお、この方法において複合金属酸化物中に第三金属成分をチタン及ニッケルと共に複合化させる場合には、前記ニッケルの酸化物や塩に第三金属成分の酸化物や塩を混合し、これを前記含水チタン又は二酸化チタン被覆鱗片状粉体と混合し、同様に焼成すればよい。
また、一つの方法として、まず鱗片状粉体にチタン及びニッケルの塩酸、硫酸、硝酸等の無機酸塩あるいは、酢酸、クエン酸、シュウ酸等の有機酸塩の一種又は二種以上の水溶液と、苛性ソーダ、苛性カリ、炭酸ソーダ、炭酸カリ、アンモニア、尿素等のアルカリの一種又は二種以上の水溶液を添加し、中和して鱗片状粉体の表面にチタン及びニッケルの含水酸化物を析出させてこれを真空中、あるいは大気中、５００〜１０００℃、好ましくは７００〜９００℃の温度で焼成して、チタン及びニッケルの複合金属酸化物で被覆された黄色系鱗片状粉体を得ることができる。
【００２０】
なお、このような場合に第三金属成分を複合化させる方法としては、前記チタン及びニッケルの無機酸塩あるいは有機酸塩に第三金属成分の無機酸塩もしくは有機酸塩を混合したものを用い、以下同様に中和、焼成する方法や、前記のようにして得られたチタン及びニッケルの含水酸化物被覆鱗片状粉体を焼成前に５００℃以下で乾燥させたものに、第三金属成分の酸化物や塩を混合してこれを大気中５００〜１０００℃、好ましくは７００〜９００℃で焼成する方法、あるいは前記のようにして得られたチタン及びニッケルの含水酸化物被覆鱗片状粉体を焼成前に５００℃以下で乾燥させたものに、第三金属成分の無機酸塩や有機酸塩を用いて前記と同様に中和、加水分解することによってさらに第三金属成分の含水酸化物を析出させ、これを大気中５００〜１０００℃、好ましくは７００〜９００℃で焼成する方法などが挙げられる。
【００２１】
また、一つの方法として、予め中和法あるいは加水分解法によって鱗片状粉体表面を含水酸化チタンあるいは二酸化チタンで被覆して、含水酸化チタン又は二酸化チタン被覆鱗片状粉体を得、これをニッケルの塩酸、硫酸、硝酸等の無機酸塩、あるいは酢酸、クエン酸、シュウ酸等の有機酸塩等の一種又は二種以上の水溶液と、苛性ソーダ、苛性カリ、炭酸ソーダ、炭酸カリ、アンモニア、尿素等のアルカリの一種又は二種以上の水溶液を添加し、中和して鱗片状粉体の表面にニッケルの含水酸化物を析出させ、これを真空中、あるいは大気中、５００〜１０００℃、好ましくは７００〜９００℃の温度で焼成すれば、チタン及びニッケルの複合金属酸化物で被覆された黄色系鱗片状粉体を得ることができる。
【００２２】
なお、このような場合に第三金属成分を複合化させる方法としては、前記ニッケルの無機酸塩あるいは有機酸塩等に第三金属成分の無機酸塩もしくは有機酸塩等を混合したものを用い、以下同様に中和、焼成する方法や、前記のようにして得られた、ニッケルの含水酸化物被覆含水酸化チタン被覆雲母もしくはニッケルの含水酸化物被覆二酸化チタン被覆雲母を焼成前に５００℃以下で乾燥させたものに、第三金属成分の酸化物や塩を混合してこれを大気中５００〜１０００℃、好ましくは７００〜９００℃で焼成する方法、あるいは前記のようにして得られた、ニッケルの含水酸化物被覆含水酸化チタン被覆雲母もしくはニッケルの含水酸化物被覆二酸化チタン被覆雲母を焼成前に５００℃以下で乾燥させたものに、第三金属成分の無機酸塩や有機酸塩を用いて前記と同様に中和、加水分解することによってさらに第三金属成分の含水酸化物を析出させ、これを大気中５００〜１０００℃、好ましくは７００〜９００℃で焼成する方法などが挙げられる。
【００２３】
本発明に係る黄色系鱗片状粉体は、製造時の焼成温度や焼成雰囲気を選択することによっても、異なる黄色系の色調を呈する。本発明の黄色系鱗片状粉体を製造するに際の焼成温度は５００〜１０００℃、好ましくは７００〜９００℃である。焼成時間は焼成温度にもよるが、０．５時間〜２０時間である。また、焼成雰囲気は大気中等の酸化雰囲気の他、真空中、あるいは水素ガス、アンモニアガス等の還元雰囲気下、窒素ガス、アルゴンガス等の不活性ガス雰囲気下など種々の条件をとることができる。
【００２４】
なお、本発明の黄色系鱗片状粉体を製造する際に焼成を行った場合、チタン及び他の金属は複合化して固溶体状の複合金属酸化物を形成するが、条件によってはチタンあるいは他の金属の単独酸化物が上記複合金属酸化物と共存して生成する場合もある。このような黄色系鱗片状粉体も本発明の効果が得られる限り本発明の範疇に含まれる。
【００２５】
本発明において鱗片状粉体を被覆している複合金属酸化物は透明性が高い。このため、本発明の黄色系鱗片状粉体を製造する際に、基盤となる鱗片状粉体として干渉色を有する二酸化チタン被覆雲母のような粉体を用いた場合、該二酸化チン被覆雲母の干渉色を得られた黄色系鱗片状粉体においても発揮させることができる。すなわち、複合金属酸化物中の各金属の割合や、第３金属の種類に関わらず、基盤となる鱗片状粉体が黄色の干渉色を有する二酸化チタン被覆雲母であれば、黄色系の外観色と黄色の干渉色を呈する黄色系鱗片状粉体が得られ、また、鱗片状粉体として黄色以外の干渉色を有する二酸化チタン被覆雲母を用いれば、黄色系の外観色と黄色以外の干渉色の二色性を呈する黄色系鱗片状粉体を得ることができる。
【００２６】
【００２７】
本発明の黄色系鱗片状粉体において干渉色はその外観色にも影響を及ぼす。黄色の干渉色を有する場合には、その相乗効果によって外観色の黄色が一層鮮やかに見え、干渉色を有さない場合や、補色を干渉色として有するような場合には外観色の黄色の発色は弱く見える。
以下に鱗片状粉体として雲母を用い、これをチタン及びニッケルの複合金属酸化物又はチタン、ニッケル及びカリウムの複合金属酸化物で被覆した黄色系鱗片状粉体を例として本発明を具体的に説明する。
【００２８】
参考例１
雲母５０ｇをイオン交換水５００ｇに添加して十分に攪拌し、均一に分散させた。得られた分散液に２Ｍ硫酸チタニル水溶液２５０ｍｌを加えて攪拌しながら加熱して３時間沸騰させた。放冷後、濾過、水洗し、２００℃で乾燥して二酸化チタンで被覆された雲母（以下、雲母チタンという）８７ｇを得た。
次に、得られた雲母チタン５０ｇをイオン交換水２００ｍｌに添加して攪拌し、均一に分散させた。得られた分散液に濃度０．４２Ｍの塩化ニッケル（II）水溶液１６５ｍｌを１規定苛性ソーダ水溶液でｐＨを４〜５に保ちながら、８０℃で３時間かけて添加し、濾過水洗後、１０５℃で乾燥させ、含水酸化ニッケル被覆雲母チタン５３ｇを得た。
【００２９】
次に、得られた含水酸化ニッケル被覆雲母チタン５０ｇを磁性坩堝に入れて、８８０℃で４時間焼成して、緑色を帯びた黄色の外観色と、黄色の干渉色を有する光沢粉体４７．２ｇを得た。
得られた粉体についてミノルタCM-1000を用いて外観色の測色を行ったところ、MUNCELL表示系における色相（Ｈ）、明度（Ｖ）／彩度（Ｃ）はそれぞれ９．３Ｙ、８．８／３．５であった。
【００３０】
また、この参考例１で得られた粉体についてＸ線回折法による解析を行った（Ｃｕ−Ｋα線、日本電子（株）製、ＪＲＸ−１２ＶＡ使用）ところ、第１図に示すとおり、Ｘ線回折図において雲母、二酸化チタンの回折ピークの他に、回折角３３．０、３５．７、４９．４、５４．０付近にピークが認められた。これらはチタンとニッケルの複合金属酸化物であるニッケルチタニウムオキサイドＮｉＴｉＯ３の（１０４）、（１１０）、（０２４）、（１１６）にそれぞれ相当する回折ピークであり、このことからチタン及びニッケルは複合金属酸化物を形成し、鱗片状粉体を被覆していることが明らかとなった。なお、前記（１０４）等の表示は結晶の回折面を（ｘｙｚ）座標で表したものである。
【００３１】
次に、Ｘ線回折図より参考例１の粉体の組成を求めるために、雲母をめのう乳鉢ですりつぶし、不定形とした後、これに二酸化チタン及び別に合成したニッケルチタニウムオキサイドをそれぞれ１、２、４、８、１６、２４、４８重量％添加して検量線を求めた。そして、この検量線を使って、第１図のＸ線回折図の強度比より生成物の組成比を求めたところ、参考例１の粉体は雲母５０．８重量％、二酸化チタン２４．５重量％、ニッケルチタニウムオキサイド２０．２重量％であった。従って、複合金属酸化物（この場合はニッケルチタニウムオキサイド）中のチタン及びニッケルの割合は、該複合金属酸化物全量に対して、チタンが４４．９重量％、ニッケルが５５．１重量％であった。
【００３２】
【００３３】
【００３４】
また、実施例１〜２の粉体の組成比率及び複合金属酸化物中の各金属の構成比率は次のように計算により算出した。すなわち、市販の白雲母１６ｇを水５００ｍｌに分散させ、これに２Ｍの硫酸チタニル水溶液を１００ｍｌ、５０ｍｌ、２５ｍｌ、１２．５ｍｌの各水準でそれぞれ添加し、９８℃で４時間攪拌しながら還流した。得られた粉末を水洗、濾過、乾燥後、９００℃で１時間焼成して二酸化チタン定量用サンプルを合成した。この定量用サンプルは蛍光Ｘ線分析法によって、二酸化チタンの含有量を求めた。
【００３５】
次に、該定量用サンプルをＸ線回折（Ｃｕ−Ｋα線）の粉末測定法によって二酸化チタン（１０１）面と、雲母（００６）面との回折線の強度比よりグラフの縦軸に二酸化チタン量、横軸に回折線の強度比をとった二酸化チタンの検量線を作成した。
実施例１〜２で得られた粉体及び原料として用いた雲母チタンについて同様にＸ線回折法による測定を行い、二酸化チタン（１０１）面と雲母（００６）面の回折線の強度比を求め、前記検量線からそれぞれの粉体中の二酸化チタン及び雲母の定量を行った。実施例１〜２で得られた粉体中の複合金属酸化物の量を該粉体の全重量から前記定量によって求めた二酸化チタン及び雲母の量を差し引いて求めた。
【００３６】
そして、原料として用いた雲母チタン中の二酸化チタン含有量と、実施例１〜２で得られた粉体中の二酸化チタン含有量の差を複合金属酸化物を構成するために使用された二酸化チタン量とした。また、実施例１〜２で得られた粉体中のニッケル及び第三金属量は蛍光Ｘ線を用いて定量した。これらの値から実施例１〜２で得られた粉末の複合金属酸化物中の各金属の割合を計算により算出した。
【００３７】
実施例１
参考例１で得られた雲母チタン５０ｇをイオン交換水５００ｍｌに添加して攪拌し、均一に分散させた。得られた分散液に濃度０．４２Ｍの塩化ニッケル・６水塩（II）水溶液２８０ｍｌを１規定苛性ソーダ水溶液でｐＨを４〜５に保ちながら、８０℃で３時間かけて添加し、濾過水洗後、１０５℃で乾燥させ、含水酸化ニッケル被覆雲母チタン５４．８ｇを得た。
次に、得られた含水酸化ニッケル被覆雲母チタンと、塩化カリウム２．７５ｇを小型攪拌機にて均一に混合し、これを磁性坩堝に入れて、９００℃で３時間焼成し、鮮やかな黄色の外観色と、黄色の干渉色を有する光沢粉体５１．２ｇを得た。
得られた粉体についてミノルタCM-1000を用いて外観色の測色を行ったところ、MUNCELL表示系における色相（Ｈ）、明度（Ｖ）／彩度（Ｃ）はそれぞれ０．２ＧＹ、８．５／５．０であった。
【００３８】
この実施例１で得られた粉体について、参考例１と同様にしてＸ線回折法による解析を行ったところ、Ｘ線回折図においてチタン酸化物、ニッケル酸化物、またはカリウム酸化物の何れでもない、チタン、ニッケル及びカリウムの複合金属酸化物の回折ピークが認められた。
また、実施例１の粉体の組成比率及び複合金属酸化物中の各金属の構成比率を前記と同様に算出したところ、雲母５０．６重量％、二酸化チタン３１．６重量％、チタン、ニッケル及びカリウムの複合金属酸化物１７．８重量％であり、複合金属酸化物中の全金属量に対しチタンの割合は４３．２重量％、ニッケルの割合は４０．１重量％、カリウムの割合は１６．７重量％であった。
【００３９】
試験例１  安定性試験
次に参考例１及び実施例１の黄色系鱗片状粉体の各種安定性を、比較例として市販の黄色の干渉色を有する雲母チタン（独Merck社製、Iriodin 205）及びハンザイエロー着色雲母チタンを用いて調べた。試験項目は光安定性、熱安定性、分散安定性、アルカリ安定性であり、試験方法は以下の通りである。
（１）光安定性試験
試料をそれぞれタルク（浅田製粉製）と３：７の割合で混合し、該混合物２．５ｇをそれぞれ厚さ３ｍｍ、一辺２０ｍｍの正方形アルミ製中皿に成型し、これにキセノンランプを３０時間照射した。照射前後の色調をカラーアナライザー（日立製作所製、Ｃ−２０００）を用いて測色し、測色値から照射前後の色差（△Ｅ）を求めた。
【００４０】
（２）熱安定性試験
試料をそれぞれ２０ｍｌ入り磁性ルツボに３ｇ秤り取り、大気中で２００℃、３００℃、４００℃の各温度条件下で２時間熱処理した。処理前後の色調をカラーアナライザー（日立製作所製、Ｃ−２０００）を用いて測色し、測色値から照射前後の色差（△Ｅ）を求めた。
【００４１】
（３）分散安定性試験
試料１．０ｇをそれぞれ共栓目盛り付５０ｍｌ試験管に入れ、これに０．２重量％のヘキサメタリン酸水溶液５０ｍｌを加え、ポリトロンにて３０秒間分散させ、更にこの分散溶液を超音波にて分散させた後、試験管を立てて静置し、静置直後、５分後、１０分後、３０分後、１時間後の分散状態を肉眼で観察した。評価基準は次の通り。
＜評価基準＞
＋：良好な分散性を示す
±：色分かれを伴い沈殿を生じる
−：色分かれを伴い沈殿を生じる
【００４２】
（４）アルカリ安定性試験
試料１．５ｇをそれぞれ共栓目盛り付５０ｍｌ試験管に入れ、これに２Ｎ苛性ソーダ水溶液３０ｍｌを加えて分散後、試験管を立てて静置し、２４時間後の色調を肉眼で観察した。評価基準は次の通り。
＜評価基準＞
＋：色調の変化がなく、極めて安定
±：徐々に褪色し、薄く白っぽく変化する
−：褪色し、白色に変化する
【００４３】
（５）酸安定性試験
試料１．５ｇをそれぞれ共栓目盛り付５０ｍｌ試験管に入れ、これに１Ｎ塩酸水溶液３０ｍｌを加えて分散後、試験管を立てて静置し、２４時間後の色調を肉眼で観察した。評価基準は次の通り。
＜評価基準＞
＋：色調の変化がなく、極めて安定
±：徐々に褪色し、薄く白っぽく変化する
−：褪色し、白色に変化する
各安定性試験の結果を表１及び表２に示す。
【００４４】
【表１】
0003683951.tif 000002
【００４５】
【表２】
0003683951.tif 000003
【００４６】
表１及び表２から判るように、本発明の黄色系鱗片状粉体である実施例１は何れも光安定性試験、熱安定性試験においては照射前後で色差がほとんどなく、肉眼では全く色調の差が判別できなかった。また、分散安定性に関しては、１時間放置後も均一に分散していた。さらに、アルカリ安定性、酸安定性試験の何れにおいても色調の変化が認められなかった。
これに対して、有機顔料であるハンザイエローで着色した雲母チタンは光安定性試験、熱安定性試験において色差が非常に大きく、肉眼でもはっきりと色調の変化が認められた。また、分散安定性試験においては、色材が分離してしまい、褪色が認められた。さらに、アルカリ安定性試験、酸安定性試験においても褪色が認められた。
【００４７】
また、市販の黄色の干渉色を有する雲母チタン（独Merck社製Iriodin 205）は各安定性において本発明の黄色系鱗片状粉体と同程度の安定性を示したが、その外観色は白色であり、本発明のような鮮やかな黄色系の外観色は有していない。以上のことから、本発明の黄色系鱗片状粉体は従来の黄色顔料に比べて種々の安定性に優れ、かつ良好な黄色系の色調を呈するものであることが理解される。
【００４８】
試験例２  金属種の割合による影響
参考例１において塩化ニッケル水溶液の濃度を変化させ、同様に製造を行い、複合金属酸化物中のチタンとニッケルの割合が異なった複合金属酸化物で被覆された鱗片状粉体を製造した。得られた粉体の外観色を肉眼及びミノルタCM-1000にて測色した。また、光沢度についても次のようにして測定した。すなわち、各粉体１ｇを試料としてニトロセルロースラッカー１５ｍｌに秤り取り、これをクリアランス０．１０１ｍｍのアプリケーターを用いて白色紙に塗布して、乾燥後変角分光測色機（村上色彩研究所製、ＧＣＭＳ−３）を用いて入射角４５度／受光角４５度の正反射方向で測色し、得られたＹ値を光沢度とした。結果を表３に示す。
【００４９】
【表３】
0003683951.tif 000004
【００５０】
表３より、基盤となる鱗片状粉体を被覆する複合金属酸化物を構成する金属種がチタン及びニッケルのみ場合、チタンの割合が４５重量％より少ないと彩度が低くぼやけた黄色となり、また、チタンの割合が９０重量％を超える場合には黄色の発色がほとんど認められず、白っぽい粉体となった。以上のことから、チタン又はニッケルの割合は、該複合金属酸化物中の金属全量に対して、チタンの割合が４５〜９０重量％、ニッケルの割合が１０〜５５重量％の範囲であり、好ましくはチタンの割合が５５〜８５重量％、ニッケルの割合が１５〜４５重量％であることが理解される。
【００５１】
また、光沢度もチタン及びニッケルの割合によって変化し、弱光沢〜高光沢粉体まで、種々の光沢度の粉体を得ることができることも示唆された。
なお、複合金属酸化物を構成する金属種として第三金属成分が存在する場合には、各金属成分の割合は複合金属酸化物中の金属全量に対して、チタンが４５〜９０重量％、ニッケルが９〜３０重量％、第三金属成分が１〜２５重量％の範囲であり、好ましくはチタンが５０〜８０重量％、ニッケルが１２〜２６重量％、第三金属成分が８〜２４重量％の範囲であることが示唆された。
【００５２】
【実施例】
以下、さらに本発明の黄色系鱗片状粉体の実施例を挙げるが、本発明はこれらによって限定されるものではない。
【００５３】
【００５４】
【００５５】
【００５６】
【００５７】
【００５８】
【００５９】
実施例２
参考例１で得られた雲母チタン１０ｇを炭酸ニッケル２．００３ｇ及び炭酸カリウム１．１０ｇと小型混合機で均一に混合し、これを磁性坩堝に入れ、電気炉で大気中で８００℃で２時間焼成し、黄色の外観色と干渉色を有する光沢粉体１０．２１ｇを得た。
【００６０】
【００６１】
【００６２】
以上の実施例２で得られた黄色系鱗片状粉体の外観色（肉眼観察）及び色調（ミノルタCM-1000で測色）は表４に示すとおりであり、各種安定性試験においても実施例１と同様の優れた安定性を有していた。
【００６３】
【表４】
0003683951.tif 000005
【００６４】
また、実施例２で得られた黄色鱗片状粉体について、参考例１と同様にしてＸ線回折法による解析を行ったところ、そのＸ線回折図において該複合金属酸化物の回折ピークが確認された。
【００６５】
【発明の効果】
以上のように、本発明に係る黄色系鱗片状粉体は鱗片状粉体をチタン及びニッケル及び第三金属成分であるカリウムの複合金属酸化物で被覆することにより、明度、彩度が高く、しかも色幅の広い黄色系の色調を呈し、且つ種々の顔料安定性に優れるという特徴を有する。また、色調や光沢度も容易に調整可能である。
【図面の簡単な説明】
【図１】本発明の参考例である鱗片状粉体をチタン及びニッケルの複合金属酸化物で被覆した黄色系鱗片状粉体のＸ線回折図である。
【図１】
0003683951.tif 000006